(57)【特許請求の範囲】
【請求項１】
（Ａ）ＪＩＳ  Ｋ  ６２４９に規定される方法に準拠して測定して、２５℃において０．５〜１０ｍｍの可塑度を有するガム状を呈する、以下のａ１）成分およびａ２）成分を１００：０〜５０：５０の質量比で含有するオルガノポリシロキサンまたはオルガノポリシロキサン混合物、
ａ１）炭素原子数４〜１２のアルケニル基を有し、前記アルケニル基中のビニル（ＣＨ２＝ＣＨ−）部分の含有量が０．５〜３．０質量％である１種類以上のオルガノポリシロキサン、
ａ２）炭素原子数２〜３のアルケニル基を有し、前記アルケニル基中のビニル（ＣＨ２＝ＣＨ−）部分の含有量が０．５〜３．０質量％の範囲にある１種類以上のオルガノポリシロキサン、
（Ｂ）２５℃における粘度が１，０００，０００ｍＰａ・ｓ以上の液状乃至２５℃において可塑度を有するガム状を呈し、任意選択により炭素原子数２〜１２のアルケニル基を有していてもよく、前記アルケニル基中のビニル（ＣＨ２＝ＣＨ−）部分の含有量が０．１００質量％未満である、オルガノポリシロキサン、
（Ｃ）一分子中に２以上のケイ素結合水素原子（Ｓｉ−Ｈ）を有するオルガノハイドロジェンポリシロキサン、
（Ｄ）ヒドロシリル化反応触媒、および
（Ｅ）必要な場合には任意に選択した有機溶剤を含有してなり、
前記の（Ａ）成分と（Ｂ）成分の質量比が９０：１０〜９９：１の範囲にある、硬化性オルガノポリシロキサン組成物。
【請求項２】
前記（Ｂ）のオルガノポリシロキサンのアルケニル基中のビニル（ＣＨ２＝ＣＨ−）部分の含有量が少なくとも０．００５質量％である、請求項１に記載の硬化性オルガノポリシロキサン組成物。
【請求項３】
有機溶媒を含有する、請求項１又は２に記載の硬化性オルガノポリシロキサン組成物。
【請求項４】
ヒドロシリル化反応触媒が白金系触媒である、請求項１〜３のいずれか一項に記載の硬化性オルガノポリシロキサン組成物。
【請求項５】
前記の（Ａ）成分が、２５℃における粘度が１，０００，０００ｍＰａ・ｓ以上の液状乃至２５℃において可塑度を有するガム状を呈するオルガノポリシロキサンまたはオルガノポリシロキサン混合物である、請求項１〜４のいずれか一項に記載の硬化性オルガノポリシロキサン組成物。
【請求項６】
ａ１）成分が、ａ１−１）前記炭素原子数４〜１２のアルケニル基としてヘキセニル基を含むオルガノポリシロキサンである、請求項１〜５のいずれか一項に記載の硬化性オルガノポリシロキサン組成物。
【請求項７】
（Ａ）成分としてａ１）成分及びａ２）成分の両方を含み、ａ２）成分が、ａ２−１）前記炭素原子数２〜３のアルケニル基としてビニル基を含むオルガノポリシロキサンである、請求項１〜６のいずれか一項に記載の硬化性オルガノポリシロキサン組成物。
【請求項８】
（Ｂ）成分が、炭素原子数２〜１２のアルケニル基を含み、前記アルケニル基のビニル（ＣＨ２＝ＣＨ−）部分の含有量が少なくとも０．００５質量％かつ０．１００質量％未満であるジメチルポリシロキサンである、請求項１〜７のいずれか一項に記載の硬化性オルガノポリシロキサン組成物。
【請求項９】
（Ｂ）成分が、分子鎖両末端がジメチルビニルシロキシ基により封鎖されたジメチルポリシロキサンである、請求項１〜７のいずれか一項に記載の硬化性オルガノポリシロキサン組成物。
【請求項１０】
有機溶剤を含有し、さらに、（Ｇ）光重合開始剤を含有する、請求項１〜９のいずれか一項に記載の硬化性オルガノポリシロキサン組成物。
【請求項１１】
２５℃における組成物全体の粘度が１００〜５０，０００ｍＰａ・ｓである、請求項１〜１０のいずれか一項に記載の硬化性オルガノポリシロキサン組成物。
【請求項１２】
請求項１〜１１のいずれか一項に記載の硬化性オルガノポリシロキサン組成物を硬化させてなる硬化層とシート状基材とを有するシート状物品。
【請求項１３】
請求項１〜１１のいずれか一項に記載の硬化性オルガノポリシロキサン組成物をシート状基材上に塗工し、さらに塗工した組成物を硬化させてなる、請求項１２に記載のシート状物品。
【請求項１４】
前記硬化層が、請求項１〜１１のいずれか一項に記載の硬化性オルガノポリシロキサン組成物を０．０１〜０．５ｇ／ｍ２となる量でシート状基材上に塗工し、さらに塗工した組成物を硬化させて得られる硬化層である、請求項１２または請求項１３に記載のシート状物品。
【請求項１５】
前記硬化が、加熱硬化、エネルギー線硬化、または加熱およびエネルギー線の組み合わせによる硬化である、請求項１２〜１４のいずれか一項に記載のシート状物品。
【請求項１６】
前記シート状基材が、プラスチックフィルムである請求項１２〜１５のいずれか一項に記載のシート状物品。
【請求項１７】
請求項１２〜１６のいずれか一項に記載のシート状物品からなる、誘電体セラミック層成形材料用剥離フィルム。
【請求項１８】
請求項１２〜１６のいずれか一項に記載のシート状物品からなる、セラミックグリーンシート形成用剥離フィルム。
【請求項１９】
請求項１７に記載の誘電体セラミック層形成材料用剥離フィルムまたは請求項１８に記載のセラミックグリーンシート成形用剥離フィルムを用い、前記フィルム上の硬化したオルガノポリシロキサンの層の上にセラミックスラリーを塗工し、塗工したセラミックスラリーを乾燥させる工程を含む、誘電体セラミック層形成材料またはセラミックグリーンシートの製造方法。
【請求項２０】
セラミックグリーンシートの製造方法である、請求項１９に記載の製造方法。
【発明の詳細な説明】
【技術分野】
【０００１】
本発明は、硬化性オルガノポリシロキサン組成物およびそれを用いた誘電体セラミック層形成材料用の剥離フィルム、特に、セラミックグリーンシート成形用の剥離フィルムに関するものである。
【背景技術】
【０００２】
従来より、積層セラミックコンデンサ、積層インダクタ、及び多層セラミック基板などの積層セラミック製品、特に積層セラミック電子部品を製造する場合には、焼成前のセラミック原料を必要に応じてバインダー及び溶剤等とともに混合してペースト状混合物にし、これをプラスチック製のキャリアフィルム上に塗工しかつ乾燥させて誘電体セラミック層形成用材料、一般にセラミックグリーンシートとよばれるシートを作製し、さらに、このセラミックグリーンシート上に、ペースト状にした内部電極材料を印刷して内部電極を形成させ、その電極パターンどうしを位置合わせしながら複数枚のセラミックグリーンシートを積層させた後に、そのシートを圧着して一体化させ、さらにそれを焼成することによって、積層セラミック製品、特に積層セラミック電子部品を製造する方法が知られている。
【０００３】
セラミックグリーンシートは、例えば、チタン酸バリウムや酸化チタンなどのセラミック原料及び分散媒等を含有するセラミックスラリーを剥離フィルム上に塗工し、さらにこれを乾燥させることによって作ることができる。キャリアフィルムともよばれるこの剥離フィルム上にセラミックスラリーを塗工及び乾燥させて得られるセラミックグリーンシートは、その後の工程において遅くともセラミックを焼成する工程の前には剥離フィルムから剥離される。剥離フィルムとしては、例えば、ポリエチレンテレフタレートなどのベースフィルムの表面に、ポリシロキサン等のシリコーン系化合物を用いてセラミックグリーンシートに対する剥離性を付与した剥離フィルムが一般に使用されている（特許文献１〜８）。この剥離フィルムには、その剥離フィルム上に成形した薄いセラミックグリーンシートをその剥離フィルムから破断させることなく剥離することができる剥離特性が必要である。
【０００４】
さらに近年では、電子機器の小型化および高性能化に伴い、積層セラミックコンデンサや多層セラミック基板の小型化および多層化が進み、それに伴って、セラミックグリーンシートの薄膜化が進んでいる。
【０００５】
セラミックグリーンシート用のキャリアフィルムにも用いることができる剥離性を基材フィルムに付与するための材料として、本発明者は、取り扱いが容易であり、基材表面に硬化層を形成することができ、粘着性物質に対する良好な剥離性と硬化層の円滑なすべり性を基材表面に付与することができる硬化性オルガノポリシロキサン組成物として、（Ａ）２５℃における粘度が２０〜５００ｍＰａ・ｓであり、炭素原子数４〜１２の高級アルケニル基の含有量が１．０〜５．０質量％の範囲にある１種類以上のオルガノポリシロキサン１００質量部、（Ｂ）２５℃における粘度が１，０００，０００ｍＰａ・ｓ以上の液状乃至ガム状を呈し、炭素原子数２〜１２のアルケニル基の含有量が０．００５〜０．１００質量％の範囲にあるオルガノポリシロキサン０．５〜１５質量部、（Ｃ）一分子中に２以上のケイ素結合水素原子（Ｓｉ−Ｈ）を有するオルガノハイドロジェンポリシロキサン（Ａ）成分および（Ｂ）成分中のアルケニル基に対する（Ｃ）成分中のＳｉＨ基のモル比が０．５〜５となる量、および（Ｄ）白金系触媒触媒量、を含有してなる硬化性オルガノポリシロキサン組成物を既に提案している（特開２０１１−２６５８２号公報）。
【先行技術文献】
【特許文献】
【０００６】
【特許文献１】特開２００２−０１１７１０号公報
【特許文献２】特開２００４−１８２８３６号公報
【特許文献３】特開２００４−２１６６１３号公報
【特許文献４】特開２００８−２５４２０７号公報
【特許文献５】特開２００９−０３４９４７号公報
【特許文献６】特開２００９−２１５４２８号公報
【特許文献７】特開２００９−２２７９７６号公報
【特許文献８】特開２００９−２２７９７７号公報
【特許文献９】特開２０１１−０２６５８２号公報
【発明の概要】
【発明が解決しようとする課題】
【０００７】
上述したとおり、積層セラミックコンデンサや多層セラミック基板を小型化および／または多層化するために、誘電体セラミック層形成用材料からなる層の薄層化が必要である。しかし、薄膜状のセラミックグリーンシートを作成する場合、基材フィルム上に塗工したセラミックスラリーを乾燥させた後の厚みが３μｍ以下になると、セラミックスラリーを塗工して乾燥させたときに、セラミックスラリーの塗工部分の端部が収縮して、塗工部分の端部の厚みがそれよりも内側部分よりも厚くなる、いわゆる端部収縮の発生、ピンホールの形成、および／または不均一な塗工が生じやすくなるという問題点があった。また、成形したセラミックグリーンシートを基材フィルム、すなわち剥離フィルムから剥離させるときに、膜厚が薄いことによるセラミックグリーンシートの強度の低下によって、シートの破断等の不具合が起こりやすくなるという問題点があった。
【０００８】
さらに、セラミックグリーンシートを用いて製造される電子材料及び電子部品は、その用途に応じて、用いる無機セラミック原料、バインダー樹脂、分散剤、および有機溶剤等の種類が異なるので、剥離フィルムに塗工するセラミックスラリーの種類によって、剥離フィルムに対するセラミックスラリーの塗工性が変わる。したがって、用いるセラミックスラリーの種類にかかわらず、セラミックスラリーに対する良好な塗工性と、得られるセラミックグリーンシートに対する良好な剥離性の両方を備えた剥離フィルムが今も求められている。
【０００９】
一方、上述したとおり、基材フィルム表面に剥離性を付与するための材料として本発明者が特開２０１１−０２６５８２号公報に開示した硬化性オルガノポリシロキサン組成物は、実質的に無溶剤型、すなわち溶剤を含まない硬化性オルガノポリシロキサン組成物であり、ディスプレイの表面保護シート等に用いる材料としては有用であるが、これをそのままセラミックグリーンシートの剥離フィルム用の材料として用いるには適していない点があった。
【００１０】
本発明は、この様な実状に鑑みてなされたものであり、セラミックグリーンシート成形用フィルム、すなわちいわゆるキャリアフィルムであって、その表面上へのセラミックスラリーの塗工性に優れるとともに、その表面上に形成されたセラミックグリーンシートの剥離性にも優れたセラミックグリーンシート成形用剥離フィルム、およびそのフィルムを製造するために適した剥離剤組成物を提供することを目的とする。
【課題を解決するための手段】
【００１１】
本発明者は、誘電体セラミック層形成用材料用の剥離フィルム、特に、セラミックグリーンシート成形用剥離フィルムに用いるために基材フィルムの表面特性を改質するための剥離剤組成物として、下記の硬化性オルガノポリシロキサン組成物をシート状基材、例えば基材フィルム上にコーティングし、硬化させて得られる剥離フィルムが、誘電体セラミック層形成用材料用の剥離フィルム、特に、セラミックグリーンシート成形用剥離フィルムとして優れた特性を示すことを発見して本発明を完成させた。すなわち、本発明の硬化性オルガノポリシロキサン組成物は、以下の成分（Ａ）乃至（Ｅ）：
（Ａ）２５℃における粘度が２０ｍＰａ・ｓ以上の液状乃至２５℃において可塑度を有するガム状を呈する、以下のａ１）成分およびａ２）を１００：０〜５０：５０の質量比で含有するオルガノポリシロキサンまたはオルガノポリシロキサン混合物、
ａ１）炭素原子数４〜１２のアルケニル基を有し、前記アルケニル基中のビニル（ＣＨ２＝ＣＨ−）部分の含有量が０．５〜３．０質量％である１種類以上のオルガノポリシロキサン、
ａ２）炭素原子数２〜３のアルケニル基を有し、前記アルケニル基中のビニル（ＣＨ２＝ＣＨ−）部分の含有量が０．５〜３．０質量％の範囲にある１種類以上のオルガノポリシロキサン、
（Ｂ）２５℃における粘度が１，０００，０００ｍＰａ・ｓ以上の液状乃至２５℃において可塑度を有するガム状を呈し、炭素原子数２〜１２のアルケニル基を有し、前記アルケニル基中のビニル（ＣＨ２＝ＣＨ−）部分の含有量が０．００５質量％以上かつ０．１００質量％未満のオルガノポリシロキサン、
（Ｃ）一分子中に２以上のケイ素結合水素原子（Ｓｉ−Ｈ）を有するオルガノハイドロジェンポリシロキサン、
（Ｄ）ヒドロシリル化反応触媒、および
（Ｅ）任意で有機溶剤
を含有してなり、
前記の（Ａ）成分と（Ｂ）成分の質量比が９０：１０〜９９：１の範囲にある、硬化性オルガノポリシロキサン組成物である。なお、本発明において、可塑度は、ＪＩＳ  Ｋ  ６２４９に規定される方法に準拠して可塑度計で測定した可塑度であり、具体的には、２５℃で４．２ｇの球状試料に１ｋｇｆの荷量を３分間かけたときの値（単位：ｍｍ）である。この組成物において有機溶剤は任意成分であり、組成物は有機溶剤を含んでいても、含まなくてもよい。特に、本発明の組成物は任意の有機溶剤を含む任意の形態、例えば、溶液及び懸濁液であることができ、溶液であることが特に好ましい。
【００１２】
さらに、上記硬化性オルガノポリシロキサン組成物においては、前記の（Ａ）成分が、２５℃における粘度が１，０００，０００ｍＰａ・ｓ以上の液状乃至２５℃において可塑度を有するガム状を呈するオルガノポリシロキサンまたはオルガノポリシロキサン混合物であることが好ましい。
【００１３】
ここで、本発明で好適な（Ａ）成分はいわゆる高重合度のオルガノポリシロキサンまたはオルガノポリシロキサン混合物であり、その物性の範囲は、その重合度の増加等により、高粘度液状を呈する領域から、可塑度を有するガム状を呈する領域に連続的に広がっている。すなわち、オルガノポリシロキサンの重合度の増加等により、２５℃における粘度が１５，０００，０００ｍＰａ・ｓを超えると、一般的にその粘度の測定が困難になり、さらに高粘度を呈する領域（液状）から、その物性を可塑度により特定する領域（ガム状）に移行する。すなわち、本発明の好適な（Ａ）成分は、２５℃における粘度測定が可能であり、粘度が１，０００，０００ｍＰａ・ｓ以上の液状を呈する重合度等を有するものから、さらに高重合度となる領域を含み、２５℃における粘度測定が困難であり、可塑度により物性を特定すべき重合度等の領域に至るガム状のオルガノポリシロキサンまたはオルガノポリシロキサン混合物を含むものである。特に、前記の（Ａ）成分が、２５℃における粘度が１，０００，０００ｍＰａ・ｓ以上の液状乃至２５℃における可塑度が３．０ｍｍ以下のガム状を呈するオルガノポリシロキサンまたはオルガノポリシロキサン混合物であることが好ましい。最も好適には、前記の（Ａ）成分は、２５℃における可塑度が０．５〜３．０ｍｍのガム状を呈するオルガノポリシロキサンまたはオルガノポリシロキサン混合物である。
【００１４】
さらに、上記（Ａ）成分において、
ａ１）成分が、ａ１−１）前記炭素原子数４〜１２のアルケニル基としてヘキセニル基を含み、前記ヘキセニル基中のビニル（ＣＨ２＝ＣＨ−）部分の含有量が０．５〜３．０質量％の範囲にあるオルガノポリシロキサンであり、
ａ２）成分が、ａ２−１）前記炭素原子数２〜３のアルケニル基としてビニル基を含み、前記ビニル基の含有量が０．５〜３．０質量％の範囲にあるオルガノポリシロキサンであることが好ましい。
【００１５】
ａ１−１）成分のアルケニル基がヘキセニル基であり、ａ２−１）成分のアルケニル基がビニル基であることが特に好ましい。
【００１６】
さらに、本発明の硬化性オルガノポリシロキサン組成物においては、（Ｂ）成分が、分子鎖両末端がジメチルビニルシロキシ基により封鎖されたジメチルポリシロキサンであることが好ましい。ここで、前記の（Ｂ）成分の物性の範囲は、先の（Ａ）成分について説明したのと同様に、その重合度の増加等により、２５℃において、高粘度液状を呈する領域から、可塑度を有するガム状を呈する領域に連続的に広がっている。すなわち、本発明において好適な（Ｂ）成分は、高粘度液状を呈するジメチルポリシロキサンであってもよく、粘度測定が一般的に困難な、可塑度を有するガム状を呈するジメチルポリシロキサンであってもよい。特に、前記の（Ｂ）成分が、分子鎖両末端がジメチルビニルシロキシ基により封鎖された、２５℃における粘度が１，０００，０００ｍＰａ・ｓ以上の液状乃至その可塑度が３．０ｍｍ以下のガム状を呈するジメチルポリシロキサンであることが好ましい。最も好適には、前記の（Ｂ）成分は、分子鎖両末端がジメチルビニルシロキシ基により封鎖された、２５℃における可塑度が０．５〜３．０ｍｍのガム状を呈するジメチルポリシロキサンである。
【００１７】
さらに、本発明の硬化性オルガノポリシロキサン組成物は、（Ｇ）光重合開始剤をさらに含有することができ、これによって熱硬化のみならずエネルギー線（化学作用線ともいう）、例えば、紫外線または電子線によっても硬化させることができる。
【００１８】
さらに、本発明の硬化性オルガノポリシロキサン組成物は、２５℃における組成物全体の粘度が１００〜５０，０００ｍＰａ・ｓであることが好ましい。
本発明はさらに、上記の溶剤含有硬化性オルガノポリシロキサン組成物を硬化させてなる硬化層とシート状基材とを有するシート状物品も提供する。
【００１９】
上記シート状物品においては、硬化層が、上述したいずれかの溶剤含有硬化性オルガノポリシロキサン組成物を０．０１〜０．５ｇ／ｍ２となる量でシート状基材上に塗工し、さらに塗工した組成物を加熱硬化、または加熱およびエネルギー線による硬化をさせて得られる硬化層であってよい。
【００２０】
また、上記のシート状基材は、プラスチックフィルムであることが好ましい。
【００２１】
さらに本発明は、上記のシート状物品からなる、誘電体セラミック層成形材料用剥離フィルム、特に、セラミックグリーンシート成形用剥離フィルムを提供する。
【００２２】
さらに本発明は、上記の誘電体セラミック層成形材料用剥離フィルムまたはセラミックグリーンシート成形用剥離フィルムをキャリアフィルムとして用い、そのフィルム上の硬化したオルガノポリシロキサンの層の上にセラミックスラリーを塗工し、塗工したスラリーを乾燥させる工程を含む、誘電体セラミック層形成材料の製造方法、特に、セラミックグリーンシートの製造方法も提供する。
【発明の効果】
【００２３】
本発明の硬化性ポリオルガノシロキサン組成物である剥離剤組成物を使用して得られる剥離シート、本発明に係る誘電体セラミック層成形材料用剥離フィルムまたはセラミックグリーンシート成形用剥離フィルムは、そのフィルムへのセラミックスラリーの塗工性に優れている。具体的には、本発明の硬化性ポリオルガノシロキサン組成物である剥離剤組成物を硬化させて得られる硬化層の表面にセラミックスラリーを塗工して乾燥させた場合、塗工したセラミックスラリーの端部が収縮してその端部の厚みがそれより内側よりも厚くなる、いわゆる端部収縮が発生することを抑制することができる。また、本発明に係る剥離剤組成物を使用して得られる剥離フィルム、本発明に係る誘電体セラミック層成形材料用剥離フィルムまたはセラミックグリーンシート成形用剥離フィルムは、その上に成形したセラミックグリーンシートの剥離性にも優れ、低い剥離力でセラミックグリーンシートを、フィルム、すなわちキャリアフィルムの剥離剤層から剥離することができる。
【発明を実施するための形態】
【００２４】
上述したとおり、本発明は、剥離フィルムからの誘電体セラミック層成形材料、特にセラミックグリーンシートの剥離性に優れ、かつフィルム上へのセラミックスラリーの塗工性に優れたセラミックグリーンシート成形用剥離シート、及びその剥離シートを製造するのに適した硬化性オルガノポリシロキサン組成物を提供するものである。本発明の硬化性オルガノポリシロキサン組成物は、上述した成分（Ａ）〜（Ｄ）を含み、任意でさらに成分（Ｅ）を含んでも含まなくてもよいことを特徴とする。特に好ましい態様は成分（Ｅ）を含む態様である。以下、硬化性オルガノポリシロキサン組成物の各構成成分、本発明の組成物を用いて製造したシート状物品、およびセラミックグリーンシート成形用剥離シートについて詳細に説明する。
【００２５】
なお、本明細書中に記載した２５℃におけるオルガノポリシロキサンの粘度は、回転粘度計により、測定した値である。また、可塑度は、ＪＩＳ  Ｋ  ６２４９に規定される方法に準拠して可塑度計で測定した可塑度であり、具体的には、２５℃で４．２ｇの球状試料に１ｋｇｆの荷量を３分間かけたときの値（単位：ｍｍ）である。
【００２６】
［Ａ成分について］
本発明の硬化性オルガノポリシロキサン組成物中の（Ａ）成分は、２５℃における粘度が２０ｍＰａ・ｓ以上の液状乃至２５℃において可塑度を有するガム状を呈する、以下に説明するａ１）成分およびａ２）を１００：０〜５０：５０の質量比で含有するオルガノポリシロキサンまたはオルガノポリシロキサン混合物である。
ａ１）炭素原子数４〜１２のアルケニル基を有し、前記アルケニル基中のビニル（ＣＨ２＝ＣＨ−）部分の含有量が０．５〜３．０質量％である１種類以上のオルガノポリシロキサン。
ａ２）炭素原子数２〜３のアルケニル基を有し、前記アルケニル基中のビニル（ＣＨ２＝ＣＨ−）部分の含有量が０．５〜３．０質量％の範囲にある１種類以上のオルガノポリシロキサン。
【００２７】
したがって、（Ａ）成分は、ａ１）成分のみからなるか、ａ１）成分とａ２）成分の混合物であり、そのため（Ａ）成分は１種または２種以上のオルガノポリシロキサンから構成される。
【００２８】
［ａ１成分］
上記の（Ａ）成分を構成するａ１）成分は、直鎖状オルガノポリシロキサン、分岐鎖状オルガノポリシロキサン、および一部環状構造を含む直鎖状または分岐鎖状オルガノポリシロキサンから選択することができるが、工業的な観点からは、下記化学式（１）で表わされる直鎖状のオルガノポリシロキサンであることが好ましい。
【化１】
0006469122.tif 000002
【００２９】
式（１）中、Ｒ１１は、各々独立に、非置換またはハロゲン原子により置換された炭素原子数１〜２０のアルキル基（例えば、メチル基等）、炭素原子数６〜２２のアリール基（例えば、フェニル基等）、炭素原子数２〜３のアルケニル基（ビニル基またはアリル基）または水酸基である。Ｒａは、炭素原子数４〜１２のアルケニル基である。Ｒは、Ｒ１１またはＲａで表わされる基である。ｍは０以上の数であり、ｎは１以上の数である。ただし、ｍ、ｎ、およびＲは、上記式（１）で表わされるオルガノポリシロキサン分子中の炭素原子数４〜１２のアルケニル基中のビニル（ＣＨ２＝ＣＨ−）部分の含有量が０．５〜３．０質量％となる数である。
【００３０】
例えば、式（１）の両末端のＲが共に炭素原子数４〜１２のアルケニル基（Ｒａ）であるとき、当該アルケニル基中のビニル（ＣＨ２＝ＣＨ−）部分の含有量は下記式：
｛（Ｒａのビニル部分の分子量：約２７）×（ｍ＋２）｝／全体の分子量×１００（質量％）
で表わされ、ａ１）成分は、上記式（１）において、炭素原子数４〜１２のアルケニル基中のビニル（ＣＨ２＝ＣＨ−）部分の含有量が０．５〜３．０質量％の範囲、より好適には１．０〜２．０質量％の範囲となる条件を満たすオルガノポリシロキサンである。さらに、ａ１）成分では、式（１）中のｍ＋ｎは、上記式（１）で表わされるオルガノポリシロキサンの２５℃における粘度が２０ｍＰａ・ｓ以上となる範囲の数であり、特に、２５℃での粘度が１，０００，０００ｍＰａ・ｓ以上の液状を呈するオルガノポリシロキサンとなる数乃至２５℃における可塑度が０．５〜３．０ｍｍのガム状を呈するオルガノポリシロキサンとなる数であることが好ましい。
【００３１】
ａ１）成分は、下記化学式（２）で表される、分子鎖両末端および側鎖にヘキセニル基を有するオルガノポリシロキサンであることが特に好ましい。
【化２】
0006469122.tif 000003
（式（２）中、ｍ１は０以上の数でありｎ１は各々正の数であり、ｍ１は式（２）で表される分子中のヘキセニル基（−（ＣＨ２）４ＣＨ＝ＣＨ２）中のビニル（ＣＨ２＝ＣＨ−）部分の含有量が０．５〜３．０質量％の範囲、より好ましくは１．０〜２．０質量％の範囲となる数である。また、ｍ１＋ｎ１は、式（２）で表されるオルガノポリシロキサンの２５℃における粘度が２０ｍＰａ・ｓ以上となる範囲の数であり、より好適には、１，０００，０００ｍＰａ・ｓ以上となる数乃至２５℃における可塑度が０．５〜３．０ｍｍのガム状を呈するオルガノポリシロキサンとなる数である。）
【００３２】
ａ１）成分の２５℃における粘度は２０ｍＰａ・ｓ以上であり、これ以下の粘度であると、上述した炭素原子数４〜１２のアルケニル基の含有量の範囲を満たすことが困難になる場合がある。一方、その粘度が２０ｍＰａ・ｓ以上であれば、２５℃において、液状乃至ガム状（通常、粘度１０，０００，０００ｍＰａ・ｓ以上であり、可塑性を有する半固体状の高重合度シリコーンポリマー）であってもよい。先に説明した通り、本発明で好適な（Ａ）成分である高重合度のオルガノポリシロキサンまたはオルガノポリシロキサン混合物の物性の範囲は、その重合度の増加等により、高粘度液状を呈する領域から、可塑度を有するガム状を呈する領域に連続的に広がっている。すなわち、オルガノポリシロキサンの重合度が増加等し、２５℃における粘度が１５，０００，０００ｍＰａ・ｓを超えると、一般的にその粘度の測定が困難になり、さらに高粘度を呈する領域（液状）から、その物性を可塑度により特定する領域（ガム状）に移行する。
【００３３】
シート状基材に対する本発明の硬化性オルガノポリシロキサン組成物の良好な塗工性を得るためには、ａ１）成分の２５℃における粘度が１０，０００，０００ｍＰａ・ｓ以上であることが好ましい。ａ１）成分の２５℃における粘度の上限はないが、取り扱いが困難にならないためには、２５℃において粘度が１，０００，０００ｍＰａ・ｓ以上の液状乃至２５℃における可塑度が３．０ｍｍ以下のガム状を呈することが好ましい。
【００３４】
ａ１）成分は２種類以上の粘度の異なるａ１）成分の混合物であってもよい。なお、前記の可塑度が３．０ｍｍを超えるガム状のオルガノポリシロキサンであっても、低粘度の液状オルガノポリシロキサンとの混合物にすることで、好適に取り扱うことができる場合があり、そのような態様も本発明の範囲内である。
【００３５】
［ａ２成分］
上記の（Ａ）成分を構成するａ２）成分は、直鎖状、分岐鎖状、並びに一部環状構造を含む直鎖状および分岐鎖状のオルガノポリシロキサンから選択してよいが、工業的な観点からは、下記化学式（１）で表わされる直鎖状のオルガノポリシロキサンであることが好ましい。
【化３】
0006469122.tif 000004
【００３６】
式（１）中、Ｒ１１は、各々独立に、非置換またはハロゲン原子により置換された炭素原子数１〜２０のアルキル基（例えば、メチル基等）、炭素原子数６〜２２のアリール基（例えば、フェニル基等）、炭素原子数２〜３のアルケニル基（ビニル基またはアリル基）または水酸基である。Ｒａ’は、炭素原子数２〜３のアルケニル基（ビニル基またはアリル基）である。Ｒは、Ｒ１１またはＲａ’で表わされる基である。ｍは０以上の数であり、ｎは１以上の数である。ただし、ｍ、ｎ、およびＲは、上記式（１）で表わされるオルガノポリシロキサン分子中の炭素原子数２〜３のアルケニル基中のビニル（ＣＨ２＝ＣＨ−）部分の含有量が０．５〜３．０質量％、より好ましくは１．０〜２．０質量％となる数である。
【００３７】
例えば、両末端のＲが共に炭素原子数２〜３のアルケニル基（Ｒａ）であるとき、アルケニル基の含有量は下記式：
（分子中に存在する炭素原子数２〜３のアルケニル基中のビニル（ＣＨ２＝ＣＨ−）部分の分子量の合計）／全体の分子量×１００（質量％）
で表わされ、ａ２）成分は、上記式（１）において、炭素原子数２〜３のアルケニル基中のビニル（ＣＨ２＝ＣＨ−）部分の含有量が０．５〜３．０質量％、より好ましくは１．０〜２．０質量％となる条件を満たすオルガノポリシロキサンである。さらに、ａ２）成分では、式（１）中のｍ＋ｎは、上記式（１）で表わされるオルガノポリシロキサンの２５℃における粘度が２０ｍＰａ・ｓ以上となる範囲の数であり、粘度が１，０００，０００ｍＰａ・ｓ以上となる数であることが好ましく、２５℃において粘度が１，０００，０００ｍＰａ・ｓ以上の液状乃至２５℃における可塑度が３．０ｍｍ以下のガム状を呈する数であることが特に好ましい。
シート状基材への硬化性オルガノポリシロキサン組成物の良好な塗工性を得るためには、ａ２）成分の２５℃における粘度が１０，０００，０００ｍＰａ・ｓ以上乃至２５℃における可塑度が３．０ｍｍ以下のガム状であることが好ましい。
【００３８】
ａ２）成分は２種類以上の粘度の異なるａ２）成分の混合物であってもよい。なお、前記の可塑度が３．０ｍｍを超えるガム状のオルガノポリシロキサンであっても、低粘度の液状オルガノポリシロキサンとの混合物にすることで、好適に取り扱うことができる場合があり、そのような場合も本発明の範囲内である。
【００３９】
（Ａ）成分は、ａ１）：ａ２）を１００：０〜５０：５０の質量比、好ましくは、１００：０〜７０：３０の質量比、さらに好ましくは、１００：０〜９０：１０の質量比で含むことが好ましい。すなわち、（Ａ）成分はａ１）成分のみからなるか、あるいは、ａ１）成分及びａ２）成分の組み合わせである。このとき、（Ａ）成分が、ａ１）成分およびａ２）成分の混合物である場合には、可塑性を有する半固体状（ガム状）の高重合度オルガノポリシロキサンまたはオルガノポリシロキサン混合物であることが望ましく、ａ１）成分、ａ２）成分のいずれか一方、または両方が可塑度を有するオルガノポリシロキサンの組み合わせが挙げられる。特に、オルガノポリシロキサンまたはオルガノポリシロキサン混合物の２５℃における可塑度が０．５〜１０．０ｍｍのガム状を呈することが好適である。
【００４０】
ａ１）及びａ２）成分は上述したオルガノポリシロキサンを任意の組み合わせで用いることができる。特に好ましいこれらの組み合わせは、ａ１）成分として、ａ１−１）炭素原子数４〜１２のアルケニル基としてヘキセニル基を含み、かつヘキセニル基中のビニル（ＣＨ２＝ＣＨ−）部分の含有量が０．５〜３．０質量％、好ましくは１．０〜２．０質量％の範囲にある１種以上のオルガノポリシロキサンと、ａ２）成分として、ａ２−１）炭素原子数２〜３のアルケニル基としてビニル基を含み、前記ビニル基の含有量が０．５〜３．０質量％、好ましくは１．０〜２．０質量％の範囲にある１種以上のオルガノポリシロキサンとを組み合わせて用いることである。ａ１−１）成分の炭素数４〜１２のアルケニル基は全てがヘキセニル基であることが特に好ましい。またａ２−１）成分の炭素数２〜３のアルケニル基は全てがビニル基であることが特に好ましい。
【００４１】
成分（Ａ）が２種類以上のオルガノポリシロキサンの混合物であり混合物全体としてガム状である場合は、その可塑度（ＪＩＳ  Ｋ  ６２４９に規定される方法に準拠して可塑度計で測定した可塑度：２５℃で４．２ｇの球状試料に１ｋｇｆの荷量を３分間かけたときの値）が０．５〜１０．０ｍｍの範囲内であることが好ましく、特に０．９〜３．０ｍｍの範囲内であることが好ましい。
【００４２】
［Ｂ成分］
成分（Ｂ）は、セラミックスラリーに対する優れた塗工性を剥離フィルムに付与するための添加剤であり、成分（Ｂ）を用いることによって、得られる剥離フィルムに、セラミックスラリーに対する良好な塗工性を付与することができる。より詳細には、上記の（Ａ）成分の使用によって得られる高い架橋密度を有する硬化したオルガノポリシロキサン層の表面に成分（Ｂ）が効果的にブリードアウトすることによって剥離フィルム表面特性を改質することにより、セラミックスラリーの良好な塗工性を剥離性フィルムに付与することができると推測される。
【００４３】
成分（Ｂ）は、任意に炭素原子数２〜１２のアルケニル基を含み、アルケニル基のビニル（ＣＨ２＝ＣＨ−）部分の含有量が０．１００質量％未満、好ましくは少なくとも０．００５質量％、好ましくは０．０１０〜０．０５０質量％である、オルガノポリシロキサンである。このオルガノポリシロキサンのケイ素原子に結合するアルケニル基以外の基としては、メチル基、エチル基、およびプロピル基などのアルキル基；フェニル基などのアリール基；３，３，３−トリフルオロプロピル基およびノナフルオロヘキシル基などのハロアルキル基；並びに、シラノール基が例示され、アルケニル基以外の基はこれらの基から選択される基である。成分（Ｂ）の炭素数２〜１２のアルケニル基としては特に限定されないが、例えば、ビニル、アリル、ブテニル、ペンテニル、ヘキセニル、オクテニル、デセニル、およびドデセニルが挙げられるが、ビニル、アリル、およびヘキセニルが好ましく、ビニルおよび／またはヘキセニルがさらに好ましく、ビニルが特に好ましい。
【００４４】
本発明の目的を達成するために、（Ｂ）成分は、炭素原子数２〜１２のアルケニル基中のビニル（ＣＨ２＝ＣＨ−）部分の含有量が０．１００質量％未満、好ましくは０．００５〜０．１００質量％、好ましくは、０．０１０〜０．０５０質量％の範囲にある低反応性のオルガノポリシロキサンであることが好ましく、アルケニル基以外のケイ素原子に結合した基の９０％以上、より好ましくは全てが非反応性のアルキル基またはアリール基であることが好ましい。非反応性のアルキル基またはアリール基は非置換のアルキル基またはアリール基であって、上述したアルキル基及びアリール基が挙げられ、特に好ましい基は、メチル基及びフェニル基から選択される基である。
【００４５】
（Ｂ）成分中のアルケニル基の含有量が上記の下限未満では、硬化反応性が著しく低下することによりシリコーンポリマーのセラミックシートへの移行量が増大し、このセラミックシートを用いて積層セラミックコンデンサを作製した場合には、得られるコンデンサの性能の低下という問題を生じる場合がある。一方、アルケニル基の含有量が上記の上限を超えると、付加反応により硬化したポリオルガノシロキサン（すなわちシリコーン）の層に（Ｂ）成分が取り込まれてしまい、硬化したシリコーン層から（Ｂ）成分が剥離フィルム表面に出てくることによってセラミックスラリーに対する良好な塗工性を剥離フィルムの表面に付与するという本発明の効果が十分に得られない場合がある。一方、（Ｂ）成分においてアルケニル基は任意の官能基であるが、アルケニル基含有量が上記の下限を超えると、硬化反応性は増加し、シリコーンポリマーのセラミックシートへの移行性が著しく低下する。ビニル（ＣＨ２＝ＣＨ−）部分の含有量が０．０１０〜０．０５０質量％である（Ｂ）成分を使用することにより、積層セラミックコンデンサを作製するため得られるセラミックシートの性能を、分子中にアルケニル基を有しない（Ｂ）成分と比べて、さらに改善することができる。
【００４６】
（Ｂ）成分は、好ましくは２５℃において液状乃至可塑度を有するガム状を呈し、液状の場合２５℃における粘度が１，０００，０００ｍＰａ・ｓ以上であることが好ましく、１０，０００，０００ｍＰａ・ｓ以上であることがさらに好ましい。粘度の上限は特に限定されないが、硬化性オルガノポリシロキサン組成物の良好な塗工性および組成物への配合時の取扱いの容易さから（Ｂ）成分が可塑度を有し、かつ、その２５℃における可塑度が１０．０ｍｍ以下のガム状であることが好ましい。また、（Ｂ）成分がガム状である場合は、その可塑度（ＪＩＳ  Ｋ  ６２４９に規定される方法に準じて可塑度計で測定された可塑度：２５℃で４．２ｇの球状試料に１ｋｇｆの荷量を３分間かけたときの値）が０．５〜１０．０ｍｍの範囲内であることが好ましく、特に、０．９〜３．０ｍｍの範囲内であることが好ましい。
【００４７】
（Ｂ）成分としては、具体的には、分子鎖末端がケイ素原子に結合したアルキル基，アルケニル基，アリール基，ハロアルキル基またはシラノール基からなる群から選択される同一または異種の基で封鎖された、ポリジメチルシロキサン、ジメチルシロキサン・フェニルメチルシロキサン共重合体、およびジメチルシロキサン・ジフェニルシロキサン共重合体であって、上述したアルケニル基含有量を有するオルガノポリシロキサンが例示される。このような（Ｂ）成分として、分子鎖末端がトリメチルシロキシ基、シラノール基、またはビニル基からなる群から選択される同一または異種の基で封鎖された直鎖状もしくは分岐状のジメチルポリシロキサンであって、任意に上述したアルケニル基含有量を有するジメチルポリシロキサンが特に好ましい。また、（Ｂ）成分は２種以上のオルガノポリシロキサンの混合物であってもよく、例えば、重合度の異なるポリジメチルシロキサンの混合物を使用してもよい。
【００４８】
最も好ましくは、（Ｂ）成分は、分子鎖両末端がジメチルビニルシロキシ基により封鎖されたポリジメチルシロキサンであり、特に、ガム状のポリジメチルシロキサンが好ましく使用できる。
【００４９】
［（Ａ）成分と（Ｂ）成分の割合］
本発明の硬化性オルガノポリシロキサン組成物中の前記の（Ａ）成分と（Ｂ）成分の質量比は、９０：１０〜９９：１の範囲であり、９７：３〜９４：６の範囲がより好ましく、９５．５：４．５〜９４．５：５．５の範囲がさらに好ましく、９５：５であることが特に好ましい。（Ａ）成分と（Ｂ）成分の質量比を前記の範囲内にすることによって、セラミックスラリーに対する良好な塗工性を剥離フィルムに付与することができる。一方、（Ｂ）成分の比率が前記の範囲の上限値を超えると、得られる硬化性オルガノポリシロキサン組成物の硬化性が低下するおそれがあり、剥離フィルム上に形成されたセラミックグリーンシートの、剥離フィルムからの剥離性が低下するおそれがある。
【００５０】
［（Ｃ）成分］
（Ｃ）成分は、一分子中に２以上のケイ素結合水素原子（Ｓｉ−Ｈ）を有するオルガノハイドロジェンポリシロキサンであり、上記成分（Ａ）の架橋剤である。（Ｃ）成分は、１分子中に少なくとも３個のケイ素原子結合水素原子を有することが好ましく、その水素原子の分子中における結合位置は特に限定されない。ケイ素原子結合水素原子の含有量は、硬化性オルガノポリシロキサン組成物全体の０．１〜２．０質量％となる量であることが好ましく、０．５〜１．８質量％となる量であることがより好ましい。また、水素原子以外で、（Ｃ）成分が含有するケイ素原子に結合する有機基としては、メチル基、エチル基、プロピル基、ブチル基、およびオクチル基等のアルキル基が例示され、メチル基であることが好ましい。また、（Ｃ）成分のオルガノハイドロジェンポリシロキサンの分子構造としては、直鎖状、分岐鎖状、および分岐状環状のいずれか又はそれらの１つ以上の組み合わせが例示される。なお、ケイ素結合水素原子の一分子中の数は全分子の平均値である。
【００５１】
（Ｃ）成分の２５℃における粘度は１〜１，０００ｍＰａ・ｓであり、好ましくは５〜５００ｍＰａ・ｓである。これは、２５℃における成分（Ｃ）の粘度が１ｍＰａ・ｓ未満であると、（Ｃ）成分がそれを含む硬化性オルガノポリシロキサン組成物中から揮発し易くなり、１，０００ｍＰａ・ｓを超えると、そのような（Ｃ）成分を含む硬化性オルガノポリシロキサン組成物の硬化時間が長くなるからである。このような（Ｃ）成分は、特に限定されないが、例えば、両末端トリメチルシロキシ基封鎖ジメチルシロキサン・メチルハイドロジェンシロキサン共重合体、両末端ジメチルハイドロジェンシロキシ基封鎖ジメチルシロキサン・メチルハイドロジェンシロキサン共重合体、両末端ジメチルハイドロジェンシロキシ基封鎖ジメチルポリシロキサン、両末端トリメチルシロキシ基封鎖メチルハイドロジェンポリシロキサン、環状メチルハイドロジェンポリシロキサン、および環状メチルハイドロジェンシロキサン・ジメチルシロキサン共重合体が例示される。なお、（Ｃ）成分として、２種以上のオルガノハイドロジェンポリシロキサンを併用することもできる。
【００５２】
より好ましくは、（Ｃ）成分は、下記一般式（２）で示される１種類のオルガノハイドロジェンポリシロキサンまたは２種類以上のオルガノハイドロジェンポリシロキサンの混合物であり、成分（Ａ）および成分（Ｂ）に含まれるケイ素原子結合アルケニル基と付加反応（ヒドロシリル化反応）することにより、硬化したオルガノポリシロキサンの層を形成することができる。
【化４】
0006469122.tif 000005
【００５３】
式（２）中、Ｒ１２は非置換もしくは置換のアルキル基またはアリール基であり、好ましくは炭素原子数１〜１０のアルキル基、炭素原子数１〜１０のハロゲン化アルキル基、またはフェニル基である。ＲＨは前記のＲ１２で表わされる基またはケイ素原子に結合した水素原子（Ｈ）であるが、ｑ＝０のときは、ＲＨはケイ素原子に結合した水素原子（Ｈ）である。ｐ及びｑは０以上の数であり、１０≦（ｐ＋ｑ）≦２００の関係を満たす数である。（ｐ＋ｑ）が前記下限値未満では硬化条件によっては、成分（Ｃ）が硬化性オルガノポリシロキサン組成物から揮発してしまい、組成物が十分に硬化しないおそれがある。また、（ｐ＋ｑ）が前記の上限値を超えるとフィルムに塗工する前にゲルが生成するおそれがある。さらに、ｐおよびｑは、（Ｃ）成分中のケイ素原子に結合した水素原子（Ｈ）の数を”ｒ”とするとき、０．０１≦ｒ／（ｐ＋ｑ）≦１の関係を満たすことが好ましく、さらに０．２≦ｒ／（ｐ＋ｑ）≦１の関係を満たすことが好ましく、０．４≦ｒ／（ｐ＋ｑ）≦１の関係を満たすことが特に好ましい。ｒ／（ｐ＋ｑ）が前記の下限値未満では、本発明の硬化性オルガノポリシロキサン組成物の硬化が不十分となる場合があるからである。なお、ｒはケイ素原子に結合した水素原子（Ｈ）であるＲＨの数とｑの数の和であり、例えば、両末端のＲＨがケイ素原子に結合した水素原子（Ｈ）であるとき、ｒは”ｑ＋２”である。
【００５４】
本発明の硬化性オルガノポリシロキサン組成物における（Ｃ）成分の配合量は、（Ａ）成分および（Ｂ）成分中のアルケニル基の合計モル数に対する（Ｃ）成分中のＳｉＨ基のモル比が０．５〜５となる量であり、好ましくは１〜３となる量である。このモル比が前記の下限値よりも小さいと、得られる硬化性組成物の硬化性が低下し、前記の上限を超えると、得られる剥離シートからの誘電体セラミック層成形用材料、特にセラミックグリーンシートの剥離抵抗が大きくなり、実用的な剥離性が得られなくなるおそれがある。
【００５５】
［（Ｄ）成分］
（Ｄ）成分はヒドロシリル化反応触媒であり、硬化性オルガノポリシロキサン組成物中に存在するケイ素原子結合アルケニル基と、ケイ素原子結合水素原子との付加反応（ヒドロシリル化反応）を促進する触媒である。好ましいヒドロシリル化反応触媒は、白金系金属を含むヒドロシリル化反応触媒であり、具体的には、塩化白金酸、アルコール変性塩化白金酸、塩化白金酸のオレフィン錯体、塩化白金酸とケトン類との錯体、塩化白金酸とビニルシロキサンとの錯体、四塩化白金、白金微粉末、アルミナまたはシリカの担体に固体状白金を担持させたもの、白金黒、白金のオレフィン錯体、白金のアルケニルシロキサン錯体、白金のカルボニル錯体、これらの白金系触媒を含むメチルメタクリレート樹脂、ポリカーボネート樹脂、ポリスチレン樹脂、シリコーン樹脂等の熱可塑性有機樹脂粉末の白金系触媒が例示される。特に、塩化白金酸とジビニルテトラメチルジシロキサンとの錯体、塩化白金酸とテトラメチルテトラビニルシクロテトラシロキサンとの錯体、白金ジビニルテトラメチルジシロキサン錯体、及び白金テトラメチルテトラビニルシクロテトラシロキサン錯体等の白金アルケニルシロキサン錯体が好ましく使用できる。
【００５６】
硬化性オルガノポリシロキサン組成物への（Ｄ）成分の添加量は触媒量であればよく、通常、本発明の硬化性オルガノポリシロキサン組成物の全質量に対して、（Ｄ）成分が含有する白金系金属量が１〜１，０００ｐｐｍの範囲となる量が好ましく、５〜５００ｐｐｍの範囲となる量がさらに好ましい。
【００５７】
［硬化性オルガノポリシロキサン組成物］
本発明に係る硬化性オルガノポリシロキサン組成物は（Ｅ）有機溶剤を任意で含むことができる。特に、本発明に係る硬化性オルガノポリシロキサン組成物は（Ｂ）成分の含有量が多いので、取り扱い作業性および塗工性を良好にするために、公知の（Ｅ）有機溶剤に、成分（Ａ）〜（Ｄ）を含む組成物を分散ないし溶解させて使用することが好ましい。ただし、本発明の目的に反しない限り、任意の有機溶剤以外の低粘度の液状オルガノポリシロキサン（例えば、２５℃において、０．５〜１０ｍＰａｓ程度の低粘度である鎖状または環状のオルガノポリシロキサン）に、前記の成分（Ａ）〜（Ｄ）を分散ないし溶解させて使用することも可能である。有機溶剤は、トルエンおよびキシレン等の芳香族系炭化水素溶剤、ヘキサン、オクタン、およびイソパラフィンなどの脂肪族系炭化水素溶剤、アセトン、メチルエチルケトン、およびメチルイソブチルケトンなどのケトン系溶剤、酢酸エチルおよび酢酸イソブチルなどのエステル系溶剤、ジイソプロピルエーテルおよび１，４−ジオキサンなどのエーテル系溶剤、ヘキサメチルシクロトリシロキサン、オクタメチルシクロテトラシロキサン、およびデカメチルシクロペンタシロキサンなどの重合度３〜６の環状ポリシロキサン類、並びに、トリクロロエチレン、パークロロエチレン、トリフルオロメチルベンゼン、１，３−ビス（トリフルオロメチル）ベンゼン及びメチルペンタフルオロベンゼンなどのハロゲン化炭化水素を例示することができる。耐熱性が低いポリオレフィン等のシート状基材に本発明の硬化性オルガノポリシロキサン組成物を薄く塗工する場合には、組成物の硬化性への影響が少ないことから、トルエン、キシレン等の芳香族系炭化水素溶剤の使用が好ましい。
【００５８】
本発明の硬化性オルガノポリシロキサン組成物は、上記の成分（Ａ）〜（Ｄ）および任意で成分（Ｅ）以外に、常温下でのゲル化および硬化を抑制して保存安定性を向上させるとともに、加熱時には硬化性にするために、（Ｆ）ヒドロシリル化反応抑制剤をさらに含有することが好ましい。ヒドロシリル化反応抑制剤としては、アセチレン系化合物、エンイン化合物、有機窒素化合物、有機燐化合物、およびオキシム化合物が例示される。具体的な化合物としては、２−メチル−３−ブチン−２−オール、３，５−ジメチル−１−ヘキシン−３−オール、３−メチル−１−ペンチン−３−オール、２−フェニル−３−ブチン−２−オール、および１−エチニル−１−シクロヘキサノール（ＥＴＣＨ）等のアルキンアルコール；３−メチル−３−トリメチルシロキシ−１−ブチン、３−メチル−３−トリメチルシロキシ−１−ペンチン、３，５−ジメチル−３−トリメチルシロキシ−１−ヘキシン、３−メチル−３−ペンテン−１−イン、および３，５−ジメチル−３−ヘキセン−１−イン等のエンイン化合物；１−エチニル−１−トリメチルシロキシシクロヘキサン、ビス（２，２−ジメチル−３−ブチノキシ）ジメチルシラン、１，３，５，７−テトラメチル−１，３，５，７−テトラビニルシクロテトラシロキサン、および１，３，５，７−テトラメチル−１，３，５，７−テトラヘキセニルシクロテトラシロキサン等のアルケニルシロキサンが例示できる。硬化性オルガノポリシロキサン組成物への（Ｆ）ヒドロシリル化反応抑制剤の添加量は、通常、成分（Ａ）１００質量部当り成分（Ｆ）０．００１〜５質量部の範囲内であるが、成分（Ｆ）の種類、用いるヒドロシリル化反応触媒の特性と使用量、成分（Ａ）中のＣ４〜Ｃ１２アルケニル基の含有量、成分（Ｃ）中のケイ素原子結合水素原子量、および硬化性組成物に対する所望の可使時間および作業環境に応じて適宜、（Ｆ）成分の好ましい使用量を容易に決めることができる。
【００５９】
本発明の硬化性オルガノポリシロキサン組成物は、上述した（Ａ）成分、（Ｂ）成分、（Ｃ）成分、（Ｄ）成分、および任意で（Ｅ）成分を含み、さらに、任意選択により（Ｆ）成分を含んでいてもよい。本発明の硬化性組成物は、溶剤を含む溶液型の硬化性オルガノポリシロキサン組成物として用いるのに適している。特に、本発明の硬化性オルガノポリシロキサン組成物は、シート状基材への組成物の良好なコーティング特性を得るために、２５℃における組成物全体の粘度が１００〜１００，０００ｍＰａ・ｓの範囲にあることが好ましく、組成物全体の粘度が１００〜５０，０００ｍＰａ・ｓであることがより好ましい。
【００６０】
本発明の硬化性オルガノポリシロキサン組成物には、上記成分に加えてそれ以外の任意成分をさらに添加することができる。その他の任意成分としては、例えば、３−グリシドキシプロピルトリメトキシシランおよび３−メタクリロキシプロピルトリメトキシシラン等のアルコキシシラン化合物からなる接着促進剤；フェノール系、キノン系、アミン系、リン系、ホスファイト系、イオウ系、およびチオエーテル系などの酸化防止剤；トリアゾール系およびベンゾフェノン系などの光安定剤；リン酸エステル系、ハロゲン系、リン系、およびアンチモン系などの難燃剤；カチオン系界面活性剤、アニオン系界面活性剤、および非イオン系界面活性剤などから選択される１種類以上の界面活性剤；帯電防止剤、耐熱剤、染料、および顔料等の公知の添加剤が挙げられ、これらから選択される成分を１種または２種以上組み合わせて、本発明の硬化性オルガノポリシロキサン組成物に添加することができる。
【００６１】
本発明の硬化性オルガノポリシロキサン組成物は、上記の成分（Ａ）〜成分（Ｄ）、任意選択により場合によって（Ｅ）成分および任意選択により場合によってはさらに（Ｆ）成分を含むものであり、室温または５０〜２００℃の条件下において白金系触媒（Ｄ成分）の存在下で付加反応を行わせることにより、優れた剥離特性を有する硬化皮膜を形成できる。さらに、得られる硬化皮膜の物理特性および剥離性が優れていることから、本発明の硬化性オルガノポリシロキサン組成物を、エネルギー線（化学作用線ともいう）、例えば、紫外線または電子線、特に紫外線照射により硬化させることが好ましい。この場合、紫外線硬化は、紫外線硬化のみ、あるいは紫外線硬化と加熱硬化とを併用して行うことができる。硬化性組成物の硬化時間は、用いる硬化条件に応じて適宜調節できる。本発明の硬化性オルガノポリシロキサン組成物に良好な紫外線硬化性を付与するためには、（Ｇ）光重合開始剤を組成物にさらに配合することが好ましい。以下、（Ｇ）成分について説明する。
【００６２】
（Ｇ）光重合開始剤は、本発明の硬化性オルガノポリシロキサン組成物に紫外線硬化性を与える成分であり、付加反応による熱硬化と紫外線硬化を併用することにより、耐熱性の低いプラスチックフィルム基材への熱によるダメージが低減され、本発明の硬化物のプラスチックフィルムへの密着性が向上するという利点がある。さらに、本発明の硬化組成物からなる硬化皮膜表面からシリコーン成分がセラミックシート上へ移行し、セラミックシートがシリコーン成分により汚染される（これをシリコーンの移行性という）ことを防ぎ、シリコーンの移行性をさらに低減することができるという利点がある。この（Ｇ）成分は、紫外線の照射によりラジカルを発生する化合物として公知のもの、例えば、有機過酸化物、カルボニル化合物、有機硫黄化合物、およびアゾ化合物などの中から適宜選択して用いることができる。具体的な化合物としては、アセトフェノン、プロピオフェノン、ベンゾフェノン、キサントール、フルオレイン、ベンズアルデヒド、アンスラキノン、トリフェニルアミン、４−メチルアセトフェノン、３−ペンチルアセトフェノン、４−メトキシアセトフェノン、３−ブロモアセトフェノン、４−アリルアセトフェノン、ｐ−ジアセチルベンゼン、３−メトキシベンゾフェノン、４−メチルベンゾフェノン、４−クロロベンゾフェノン、４，４−ジメトキシベンゾフェノン、４−クロロ−４−ベンジルベンゾフェノン、３−クロロキサントーン、３，９−ジクロロキサントーン、３−クロロ−８−ノニルキサントーン、ベンゾイン、ベンゾインメチルエーテル、ベンゾインブチルエーテル、ビス（４−ジメチルアミノフェニル）ケトン、ベンジルメトキシケタール、２−クロロチオキサントーン、ジエチルアセトフェノン、１−ヒドロキシシクロヘキシルフェニルケトン、２−メチル〔４−（メチルチオ）フェニル〕２−モルフォリノ−１−プロパノン、２，２−ジメトキシ−２−フェニルアセトフェノン、およびジエトキシアセトフェノンなどがあげられる。本発明の組成物を紫外線で硬化させる場合、成分（Ｇ）としては、ベンゾフェノン、４−メトキシアセトフェノン、４−メチルベンゾフェノン、ジエトキシアセトフェノン、および１−ヒドロキシシクロヘキシルフェニルケトンが好ましい。特に好ましい成分（Ｇ）としては、ジエトキシアセトフェノンおよび１−ヒドロキシシクロヘキシルフェニルケトンが挙げられる。
【００６３】
上記（Ｇ）光重合開始剤は、一種を単独で用いても二種以上を併用してもよい。その配合量は、特に限定されないが、成分（Ａ）１００質量部に対して、０．０１〜１０質量部の範囲であり、好ましくは０．０１〜２．５質量部の範囲である。（Ｇ）成分の配合量が前述の範囲内であれば、本発明の組成物を硬化させて得られる剥離性硬化皮膜は、シリコーンの移行性が改善され、強度等の物理特性に優れたものとなる。
【００６４】
本発明の組成物は、前記（Ａ）成分〜（Ｄ）成分、任意で（Ｅ）成分、さらに任意選択により場合により（Ｆ）成分およびその他の任意成分を用いる場合はそれらを均一に混合することにより製造することができる。各成分の添加順序は特に限定されるものではないが、混合後、得られた組成物を直ちに使用しない場合は、（Ａ）成分、（Ｂ）成分および（Ｃ）成分を混合したものと、（Ｄ）成分を別々に保存しておき、使用直前に両者を混合することが好ましい。また、（Ａ）成分〜（Ｄ）成分、任意で（Ｅ）成分さらに（Ｆ）成分からなる組成物において、成分（Ｆ）の配合量を調整することにより、常温では架橋せず、加熱すると架橋して硬化するようにした組成物も好ましい。
【００６５】
上記の本発明の硬化性オルガノポリシロキサン組成物をシート状基材上に均一に塗工し、成分（Ａ）と成分（Ｂ）がヒドロシリル化反応して架橋するのに十分な条件下で加熱、エネルギー線（例えば、紫外線、電子線など）の照射、あるいはこれらの併用をすると、シート状基材表面に硬化したシリコーン被膜（すなわち硬化したオルガノポリシロキサン）被膜を有するシート状物品が得られる。本発明によるシート状物品は、その硬化したシリコーン被膜の上へのセラミックスラリーの塗工性が良好であり、かつ、スラリーの乾燥後に得られる誘電体セラミック層成形用材料、特にセラミックグリーンシートを基材から剥離しやすいという特徴を有する。すなわち、そのようにして得られる本発明のシート状物品は、誘電体セラミック層成形材料用剥離フィルム、特にセラミックグリーンシート成形用剥離フィルムとして用いることができる。また、本発明の硬化性組成物を硬化させてなる硬化層は柔軟性に優れるため、基材への追従性が良く、非平面状の対象物に貼りつける際にも気泡の巻き込みが少ないという利点を有する。このため、光学ディスプレイやガラス表面の保護フィルムのように、硬化層の剥離特性と保護すべき対象への硬化層の密着特性が共に必要とされる用途に極めて好適に使用することができる。
【００６６】
本発明の硬化性ポリオルガノシロキサン組成物を塗工するためのシート状基材としては、特に制限はなく、従来公知の材料の中から任意のものを適宜選択して用いることができる。このような基材としては、例えば、ポリエチレンテフタレートおよびポリエチレンナフタレート等のポリエステル；ポリプロピレンおよびポリメチルペンテン等のポリオレフィン；ポリカーボネート；ならびにポリ酢酸ビニルなどのプラスチックからなるフィルムが挙げられる。このフィルムは単層であってもよいし、同種または異種のプラスチックからなる２層以上の多層から構成されていてもよい。本発明に用いるシート状基材、特に誘電体セラミック層成形材料用剥離フィルム、とりわけセラミックグリーンシート成形用剥離フィルムのための基材としては、プラスチックフィルム、特にポリエステルフィルムが好ましく、なかでもポリエチレンテフタレートフィルムが好ましい。なかでも、二軸延伸ポリエチレンテフタレートフィルムをシート状基材として用いることが好ましい。ポリエチレンテフタレートフィルムは、加工時、使用時等において、埃等が発生しにくい。したがって、埃等によって生じる、シート状基材へのセラミックスラリーの塗工不良を有効に防止することができる。また、ポリエチレンテレフタレートフィルムに帯電防止処理を行い、これをシート状基材として用いることも、シート状基材へのセラミックスラリーの塗工不良等の発生の防止に有効である。
【００６７】
また、シート状基材の表面に塗工して硬化させた本発明の硬化性オルガノポリシロキサンとシート状基材の表面との間の密着性を向上させるために、所望によりシート状基材の片面または両面に、酸化法または凸凹化法などによる表面処理、あるいはプライマー処理を施すことができる。酸化法としては、例えば、コロナ放電処理、プラズマ放電処理、クロム酸化処理（湿式）、火炎処理、熱風処理、オゾン処理、および紫外線照射処理などが挙げられ、また、凸凹化法としては、例えば、サンドブラスト法、及び溶射処理法などが挙げられる。これらの表面処理法は、シート状基材の種類に応じて適した方法を選択することができるが、シート状基材の表面処理によって得られる所望する効果が高いこと及び操作が簡便であることから、コロナ放電処理法が好ましい方法としてあげられる。
【００６８】
シート状基材の厚さは、一般に、１０〜３００μｍであり、好ましくは１５〜２００μｍであり、特に好ましくは２０〜１２５μｍである。
【００６９】
本発明の硬化性オルガノポリシロキサン組成物のシート状基材上への塗工方法は、公知の任意の方法を用いて行うことができるが、例えば、グラビアコート法、バーコート法、スプレーコート法、スピンコート法、ナイフコート法、ロールコート法、およびダイコート法などを用いることができる。
【００７０】
本発明の硬化性オルガノポリシロキサン組成物をシート状基材の上に塗工して硬化させる場合、硬化したオルガノポリシロキサン組成物の層の厚さは特に限定されないが、０．０１〜３μｍであることが好ましく、０．０３〜１μｍであることがさらに好ましい。シート状基材上の硬化したオルガノポリシロキサン組成物の層の厚さが０．０１μｍ未満の場合、これをセラミックグリーンシート成形用剥離シートとして用いたときに、その層が剥離剤層として十分な機能を示さないおそれがある。一方、シート状基材の上の硬化したオルガノポリシロキサン組成物の層の厚さが３μｍを超える場合、得られるシート状物品をロール状に巻き取ったときにブロッキングが発生するおそれがある。
さらに、硬化したオルガノポリシロキサン組成物の層とは反対側のシート状基材の表面、あるいはシート状基材とオルガノポリシロキサン組成物の層との間には、上述した帯電防止層のほか、その他の層を任意選択で設けてもよい。
【００７１】
シート状基材とその上に本発明の硬化性オルガノポリシロキサン組成物を塗工して硬化させて得られる硬化層とを有するシート状物品は、誘電体セラミック層成形材料用剥離フィルム、特に、セラミックグリーンシート成形用剥離フィルムとして用いるのに適している。セラミックグリーンシートは、本発明のセラミックグリーンシート成形用剥離フィルムの上、すなわち硬化したポリオルガノシロキサン組成物の面の側にセラミックスラリーを塗工し、そのスラリーを乾燥させる工程を含む方法で作成することができる。より具体的には、任意の塗工方法、たとえば、スロットダイ塗工法やドクターブレード法を使用して、セラミックスラリーを本発明のセラミックグリーンシート成形用剥離フィルム上に形成された硬化したオルガノポリシロキサン組成物の層の表面に塗工し、さらに乾燥させることによって、セラミックグリーンシートを形成させる。このとき、本発明の硬化性オルガノポリシロキサン組成物を用いて剥離層を形成させた誘電体セラミック層成形材料用剥離フィルム、特に、セラミックグリーンシート成形用剥離フィルムを用いると、塗工したセラミックスラリーの端部が収縮して、その端部の厚さがそれより内側のセラミックスラリーの厚さよりも厚くなる現象、いわゆる端部収縮の発生が抑えられ、それとともに、セラミックスラリー塗工面でのピンホールの発生、及びセラミックスラリーの塗工むらの発生も抑制される。また、本発明のセラミックグリーンシート成形用剥離フィルムを用いた場合、硬化したオルガノポリシロキサン組成物からなる表面が良好な剥離性を有するので、その上に強度の低い薄膜のセラミックグリーンシートを形成した場合でも、セラミックグリーンシートにヒビあるいは破断などの不具合を発生させることなく、低い剥離力でセラミックグリーンシートをその下の硬化したオルガノポリシロキサンの層から剥離させることができる。このように、本発明のセラミックグリーンシート形成用剥離フィルムは、セラミックスラリーに対する優れた塗工性と、その後形成されたセラミックグリーンシートに対する優れた剥離性を備えている。
【００７２】
本発明の硬化性オルガノポリシロキサン組成物は、上述したように誘電体セラミック層成形材料用剥離フィルム、特に、セラミックグリーンシート成形用剥離フィルムに用いるのに適しているが、用途はそれに限定されず、さまざまなフィルム及びシートの表面処理に用いることができる。特に、本発明の組成物からなる硬化層を有するシート状物品は、液晶パネル、プラズマディスプレイ、偏光板及び位相差板等の光学部品あるいはプリント配線板、ＩＣ、トランジスタ、コンデンサ等の電気・電子部品の表面を保護するための表面保護フィルムとしても用いることができ、その場合には、本発明の組成物に帯電防止剤を添加することが好ましい。
【００７３】
帯電防止剤は、公知のイオン性または非イオン性の帯電防止剤を特に制限なく用いることができ主成分に親水性基を持つシリコーンオイルを添加する方法（特開昭５２−１０３４９９号公報）、スルホン酸塩を添加する方法（特公平３−５９０９６号公報）、含フッ素シリコーンオイルを添加する方法（特開平１−８３０８５  号公報、同１−８３０８６号公報、同１−１２１３９０号公報）、界面活性剤を含有したシリコーンオイルを添加する方法（特開平１−２９４０９９号公報）、導電粉を添加する方法（特開平２−６９７６３号公報、同３−２９２１８０号公報、同４−８６７６５号公報）等が例示できる。特に、本発明の硬化性オルガノポリシロキサン組成物との相溶性の見地から、リチウム塩またはポリエーテル変性ポリシロキサンである帯電防止剤の使用が好適である。これらのイオン性帯電防止剤またはポリエーテル変性ポリシロキサン等は、例えば、特開２００９−３００２８号公報、特開２０１２−１５７９７８号公報、特開２０１１−１７８８２８号公報に開示のものが特に制限なく使用できる。また、帯電防止の見地から、前記の帯電防止剤の添加剤としての使用だけでなく、界面活性剤系、シリコーン系、有機ホウ素系、導電性高分子系、金属酸化物系、蒸着金属系などの帯電防止剤による処理を行ってもよい。
【実施例】
【００７４】
以下に本発明の実施例を比較例とともに示して、本発明をさらに具体的に説明するが、本発明は下記の実施例に限定されるものではない。なお、下記の例において、量を示す「部」は質量部を意味し、Ｈｅｘはヘキセニル基を示し、Ｖｉはビニル基、Ｍｅはメチル基を表す。また、ビニル（ＣＨ２＝ＣＨ−）部分とは、ケイ素原子に結合したアルケニル基中のビニル（ＣＨ２＝ＣＨ−）基部分を表し、分子量全体に占める当該ビニル部分の含有量を質量％で表わし、当該アルケニル基がビニル基である場合、単に「ビニル基含有量」という。粘度および可塑度は２５℃において測定した値である。可塑度の測定方法は上述したとおりであり、粘度の測定は、デジタル表示Ｂ型回転粘度計（芝浦システム株式会社製のビスメトロンＶＤＡ２型）を使用して行った。また、硬化性オルガノポリシロキサン組成物からなる硬化物の層の剥離抵抗値（剥離力）は以下に示す方法によって測定した。
【００７５】
［硬化層の形成方法］
硬化性オルガノポリシロキサン組成物を、メイヤーバーを用いて二軸延伸ポリエステルフィルム（三菱樹脂製、厚さ３８μｍ）表面に、溶剤を除いた固形分換算量で０．１５ｇ／ｍ２となる量で塗工した。塗工後に、上記組成物が塗工された基材を、熱風循環式オーブン中で１３０℃において３０秒間加熱処理することにより、ポリエステルフィルム基材表面にオルガノポリシロキサンの硬化層を形成させた。
【００７６】
［セラミック用バインダー樹脂塗工性評価］
ポリビニルブチラール（積水化学工業社製、エスレックＢ・Ｋ、ＢＭ−１）３質量部、にトルエン５５質量部を加えて均一になるまで混合し、さらにその混合物にメタノール３３質量部、ｎ−ブタノール９質量部を添加して全体が均一になるまで撹拌を行い、セラミック用バインダー樹脂溶液を調製した。
【００７７】
実施例又は比較例に示した硬化層を作成してから、温度２５℃、湿度６０％の空気中で２４時間保管した硬化層表面に、上記セラミックバインダー樹脂溶液を乾燥後の膜厚が２μｍになるようにメイヤーバーを用いて均一に塗工し、各実施例又は比較例に記載の方法により硬化させた。このようにしてセラミックバインダー樹脂付剥離フィルムシートを作成した。
【００７８】
［塗工性試験］
得られたセラミック用バインダー樹脂付剥離フィルムシートにおいて、端部収縮（塗工したセラミック用バインダー樹脂の端部がそれより内側よりも厚くなる現象）が発生したかどうかを、目視により確認した。その結果、端部収縮が発生しなかったものを○、端部収縮が僅かに発生したものをΔ、端部収縮が著しく発生したものを×とした。
【００７９】
［セラミック用バインダー樹脂剥離力評価］
ポリビニルブチラール（積水化学工業社製、エスレックＢ・Ｋ、ＢＨ−３）８質量部、にトルエン５０質量部を加え均一になるまで混合し、メタノール３３質量部、ｎ−ブタノール９質量部を添加して均一になるまで撹拌を行い、セラミックバインダー樹脂溶液を調製した。
【００８０】
実施例又は比較例に示した硬化層を作成してから温度２５℃、湿度６０％の空気中で２４時間保管した剥離層表面に、上記セラミックバインダー樹脂溶液を、乾燥後の膜厚が１０μｍになるようにアプリケーターを用いて均一に塗工し、その後、熱風循環式オーブンにて１００℃で１分間乾燥させた。このようにして得られたセラミックバインダー樹脂付剥離フィルムシートを５ｃｍ幅に切断して試験片を作成し、２０ｇ／ｃｍ２の荷重をかけて、温度２５℃、湿度６０％の空気中に２４時間放置した。この後、引っ張り試験機［株式会社エー・アンド・ディー製テンシロン万能試験機］を用いて、セラミックバインダー樹脂層を角度９０度、剥離速度０．３ｍ／ｍｉｎの条件で引張り、剥離に要した力（ｍＮ／５０ｍｍ）を測定した。この方法による剥離力が２０ｍＮ／５０ｍｍ以下であれば剥離特性良好、２０ｍＮ／５０ｍｍ以上であれば剥離特性不良と判断した。
【００８１】
［実施例１］組成物１
（Ａ）ａ１）分子鎖両末端および側鎖にヘキセニル基を有するポリジメチルシロキサン（可塑度１．１５、ヘキセニル基中のビニル（ＣＨ２＝ＣＨ−）部分の含有量０．８０質量％）３０．０部、（Ｂ）分子鎖末端がビニル基で封鎖されたジメチルシロキサン（可塑度１．２０、ビニル基含有量０．０２質量％）１．５部、（Ｃ）粘度２５ｍＰａ・ｓの分子鎖両末端トリメチルシロキシ基封鎖ジメチルメチルハイドロジェンポリシロキサンを全組成物中のＳｉＨ／Ｖｉ比が１．５となる量として１．３部、（Ｅ）トルエン６６．２部、および（Ｆ）３−メチル−１−ブチン−３−オール１．０部を均一に混合し溶剤含有硬化性オルガノポリシロキサン組成物（組成物１）を得た。さらに、得られたオルガノポリシロキサン組成物を（Ｅ）トルエン／ヘキサン＝５０／５０重量％混合液で希釈して固形分濃度を３．０質量％にし、（Ｄ）塩化白金酸・１，３−ジビニル−１，１，３，３−テトラメチルジシロキサン錯体（白金金属含有率０．６質量％）を白金金属量が全組成物中１２０ｐｐｍとなる量で添加配合したものを、上記の方法で、二軸延伸ポリエステルフィルム（三菱樹脂製、厚さ３８μｍ）表面に０．１５ｇ／ｍ２となる量で塗工し、１２０℃×３０秒の条件下で硬化させて硬化層を得た。そのようにして得られた硬化層へのセラミックバインダー樹脂塗工性および硬化層からのセラミックバインダー樹脂の剥離力を測定し、それらの結果を表１に示した。
【００８２】
［実施例２］組成物２
実施例１の（Ｂ）成分の使用量を０．４部に替えた以外は、実施例１と同様にして組成物２を得た。これを用いて、硬化層へのセラミックバインダー樹脂の塗工性および硬化層からのセラミックバインダー樹脂の剥離力を測定し、それらの結果を表１に示した。
【００８３】
［実施例３］組成物３
実施例１の（Ｂ）成分の使用量を３．０部に替えた以外は、実施例１と同様にして組成物３を得た。これを用いて、硬化層へのセラミックバインダー樹脂の塗工性および硬化層からのセラミックバインダー樹脂の剥離力を測定し、それらの結果を表１に示した。
【００８４】
［実施例４］組成物４
（Ａ）ａ１）分子鎖両末端および側鎖にヘキセニル基を有するポリジメチルシロキサン（可塑度１．１５、ヘキセニル基中のビニル（ＣＨ２＝ＣＨ−）部分の含有量０．８０質量％）１５．０部、ａ２）分子鎖両末端がシラノール基で封鎖され、側鎖にビニル基を有するポリジメチルシロキサン（可塑度１．２０、ビニル基含有量０．９０質量％）１５．０部、（Ｂ）分子鎖末端がビニル基で封鎖されたジメチルシロキサン（可塑度１．２０、ビニル基含有量０．０２質量％）１．５部、（Ｃ）粘度２５ｍＰａ・ｓの分子鎖両末端トリメチルシロキシ基封鎖ジメチルメチルハイドロジェンポリシロキサンを全組成物中のＳｉＨ／Ｖｉ比が１．５となる量として１．４部、（Ｅ）トルエン６６．１部、および（Ｆ）３−メチル−１−ブチン−３−オール１．０部を均一に混合して溶剤含有硬化性オルガノポリシロキサン組成物（組成物４）を得た。さらに、得られたオルガノポリシロキサン組成物を（Ｅ）トルエン／ヘキサン＝５０／５０重量％混合液で希釈して固形分濃度を３．０質量％にし、（Ｄ）塩化白金酸・１，３−ジビニル−１，１，３，３−テトラメチルジシロキサン錯体（白金金属含有率０．６質量％）を白金金属量が１２０ｐｐｍとなる量で組成物に添加配合したものを上記の方法で、二軸延伸ポリエステルフィルム（三菱樹脂製、厚さ３８μｍ）表面に０．１５ｇ／ｍ２となる量で塗工し、さらに１２０℃×３０秒の条件下で硬化させて得た硬化層へのセラミックバインダー樹脂の塗工性および硬化層からのセラミックバインダー樹脂の剥離力を測定し、それらの結果を表１に示した。
【００８５】
［実施例５］組成物５
実施例１の組成物１にさらに（Ｇ）成分としてジエトキシアセトフェノンを０．０４部添加して、溶剤含有硬化性オルガノポリシロキサン組成物（組成物５）を得た。さらに、得られたオルガノポリシロキサン組成物を（Ｅ）トルエン／ヘキサン＝５０／５０重量％混合液で希釈して固形分濃度を３．０質量％にし、さらに（Ｄ）塩化白金酸・１，３−ジビニル−１，１，３，３−テトラメチルジシロキサン錯体（白金金属含有率０．６質量％）を白金金属量が組成物中に１２０ｐｐｍとなる量で添加し混合したものを、上述した方法により、二軸延伸ポリエステルフィルム（三菱樹脂製、厚さ３８μｍ）の表面に０．１５ｇ／ｍ２となる量で塗工した。硬化性オルガノポリシロキサン組成物を塗工した後の基材を、熱風循環式オーブン中で１３０℃において３０秒間加熱処理を行い、次いで紫外線照射（アイグラフィックス（株）アイグランデ、照射エネルギー全量：１１０ｍＪ／ｃｍ２）することにより、ポリエステルフィルムの表面に硬化したオルガノポリシロキサンの層を形成させた。硬化したオルガノポリシロキサンの層へのセラミックバインダー樹脂の塗工性およびその硬化層からのセラミックバインダー樹脂の剥離力を測定し、それらの結果を表１に示した。
【００８６】
［実施例６］組成物６
実施例４の組成物４に（Ｇ）成分としてジエトキシアセトフェノンを０．０４部添加し、溶剤含有硬化性オルガノポリシロキサン組成物（組成物６）を得た。さらに、得られたオルガノポリシロキサン組成物を（Ｅ）トルエン／ヘキサン＝５０／５０重量％混合液で希釈して固形分濃度を３．０質量％にし、さらに（Ｄ）塩化白金酸・１，３−ジビニル−１，１，３，３−テトラメチルジシロキサン錯体（白金金属含有率０．６質量％）を白金金属量が組成物に対して１２０ｐｐｍとなる量で添加し混合したものを、上述した方法によって、二軸延伸ポリエステルフィルム（三菱樹脂製、厚さ３８μｍ）表面に０．１５ｇ／ｍ２となる量で塗工した。硬化性オルガノポリシロキサン組成物を塗工した後のポリエステルフィルムに対して、熱風循環式オーブン中で１３０℃において３０秒間加熱処理を行い、次いで紫外線照射（アイグラフィックス（株）アイグランデ、照射エネルギー全量：１１０ｍＪ／ｃｍ２）することにより、ポリエステルフィルムの表面に硬化したオルガノポリシロキサンの層を形成させた。硬化したオルガノポリシロキサンの層へのセラミックバインダー樹脂の塗工性およびその硬化層からのセラミックバインダー樹脂の剥離力を測定し、それらの結果を表１に示した。
【００８７】
〔実施例７〕組成物７
実施例３の（Ｂ）成分の種類を、分子鎖末端がシラノール基で封鎖されたジメチルシロキサン（可塑度１．４３）に替えた以外は、実施例３と同様にして組成物７を得た。これを用いて、硬化層へのセラミックバインダー樹脂の塗工性および硬化層からのセラミックバインダー樹脂の剥離力を測定し、それらの結果を表１に示した。剥離試験後フィルム上に少量のシリコーン移行が観察された。
【００８８】
〔実施例８〕組成物８
実施例３の（Ｂ）成分の種類を、分子鎖の末端がトリメチルシリル基で封鎖されたジメチルシロキサン（可塑度１．２９）に替えた以外は、実施例３と同様に組成物８を得た。これを用いて、硬化層へのセラミックバインダー樹脂の塗工性および硬化層からのセラミックバインダー樹脂の剥離力を測定し、それらの結果を表１に示した。剥離試験後フィルム上に少量のシリコーン移行が観察された。
【００８９】
［比較例１］比較組成物１
実施例１の（Ｂ）成分を除いた以外は、実施例１と同様にして比較組成物１を得た。これを用いて、硬化したオルガノポリシロキサン層へのセラミックバインダー樹脂の塗工性および硬化層からのセラミックバインダー樹脂の剥離力を測定し、それらの結果を表１に示した。
【００９０】
［比較例２］比較組成物２
実施例１の（Ｂ）成分の使用量を５．０部に代えた以外は、実施例１と同様にして比較組成物２を得た。これを用いて、硬化したオルガノポリシロキサン層へのセラミックバインダー樹脂の塗工性および硬化層からのセラミックバインダー樹脂の剥離力を測定し、それらの結果を表１に示した。
【００９１】
［比較例３］比較組成物３
比較例１の比較組成物１に（Ｇ）成分としてジエトキシアセトフェノンを０．０４部添加し、溶剤型硬化性オルガノポリシロキサン組成物（比較組成物３）を得た。さらに、得られたオルガノポリシロキサン組成物を（Ｅ）トルエン／ヘキサン＝５０／５０重量％混合液で希釈して固形分濃度を３．０質量％にし、（Ｄ）塩化白金酸・１，３−ジビニル−１，１，３，３−テトラメチルジシロキサン錯体（白金金属含有率０．６質量％）を白金金属量が組成物中で１２０ｐｐｍとなる量で添加し混合したものを上述した方法で、二軸延伸ポリエステルフィルム（三菱樹脂製、厚さ３８μｍ）の表面に０．１５ｇ／ｍ２となる量で塗工した。硬化性オルガノポリシロキサン組成物を塗工した後のポリエステルフィルムに対して、熱風循環式オーブン中で１３０℃において３０秒間加熱処理を行い、次いで紫外線照射（アイグラフィックス（株）アイグランデ、照射エネルギー全量：１１０ｍＪ／ｃｍ２）することにより、ポリエステルフィルム基材の表面に硬化したオルガノポリシロキサンの層を形成させた。硬化したオルガノポリシロキサンの層へのセラミックバインダー樹脂の塗工性および硬化層からのセラミックバインダー樹脂の剥離力を測定し、それらの結果を表１に示した。
【００９２】
［比較例４］比較組成物４
比較例２の比較組成物２に（Ｇ）成分としてジエトキシアセトフェノンを０．０４部添加し、溶剤含有硬化性オルガノポリシロキサン組成物（比較組成物４）を得た。さらに、得られたオルガノポリシロキサン組成物を（Ｅ）トルエン／ヘキサン＝５０／５０重量％混合液で希釈して固形分濃度を３．０質量％にし、さらに（Ｄ）塩化白金酸・１，３−ジビニル−１，１，３，３−テトラメチルジシロキサン錯体（白金金属含有率０．６質量％）を白金金属量が組成物中で１２０ｐｐｍとなる量で添加し混合したものを上述した方法で、二軸延伸ポリエステルフィルム（三菱樹脂製、厚さ３８μｍ）の表面に０．１５ｇ／ｍ２となる量で塗工した。硬化性オルガノポリシロキサン組成物を塗工した後のポリエステルフィルムに対して、熱風循環式オーブン中で１３０℃において３０秒間加熱処理を行い、次いで紫外線照射（アイグラフィックス（株）アイグランデ、照射エネルギー全量：１１０ｍＪ／ｃｍ２）することにより、ポリエステルフィルム基材の表面に硬化したオルガノポリシロキサンの層を形成させた。硬化したオルガノポリシロキサンの層へのセラミックバインダー樹脂の塗工性および硬化層からのセラミックバインダー樹脂の剥離力を測定し、それらの結果を表１に示した。
【００９３】
［比較例５］組成物５
（Ａ）ａ１）分子鎖両末端および側鎖にヘキセニル基を有するポリジメチルシロキサン（可塑度１．１５、ヘキセニル基中のビニル（ＣＨ２＝ＣＨ−）部分の含有量０．８０質量％）１２．０部、ａ２）分子鎖両末端がシラノール基で封鎖され、側鎖にビニル基を有するポリジメチルシロキサン（可塑度１．２０、ビニル基含有量０．９０質量％）１８．０部、（Ｂ）可塑度が１．２０ｍｍの分子鎖末端がビニル基で封鎖されたジメチルシロキサン（ビニル基含有量０．０２質量％）１．５部、（Ｃ）粘度２５ｍＰａ・ｓの分子鎖両末端トリメチルシロキシ基封鎖ジメチルメチルハイドロジェンポリシロキサン（全組成物中のＳｉＨ／Ｖｉ比が１．５となる量として）１．４部、（Ｅ）トルエン６６．１部、および（Ｆ）３−メチル−１−ブチン−３−オール１．０部を均一に混合して溶剤含有硬化性オルガノポリシロキサン組成物（組成物４）を得た。さらに、得られたオルガノポリシロキサン組成物を（Ｅ）トルエン／ヘキサン＝５０／５０重量％混合液で希釈して固形分濃度を３．０質量％にし、（Ｄ）塩化白金酸・１，３−ジビニル−１，１，３，３−テトラメチルジシロキサン錯体（白金金属含有率０．６質量％）を白金金属量が１２０ｐｐｍとなる量で組成物に添加配合して硬化性組成物を得た。この組成物を上記の方法で、二軸延伸ポリエステルフィルム（三菱樹脂製、厚さ３８μｍ）表面に０．１５ｇ／ｍ２となる量で塗工し、さらに１２０℃×３０秒の条件下で硬化させて得た硬化層へのセラミックバインダー樹脂の塗工性および硬化層からのセラミックバインダー樹脂の剥離力を測定し、それらの結果を表１に示した。
【００９４】
【表１】
0006469122.tif 000006
【００９５】
表１に示した結果から明らかなように、実施例１〜８で得られた剥離フィルムは、硬化したポリオルガノシロキサン層が、セラミックバインダー樹脂に対する優れた塗工性を示すとともに、硬化したポリオルガノシロキサン層から低い剥離力でセラミックバインダー樹脂を剥離することができ、セラミックバインダー樹脂の剥離性にも優れるものであった。一方、比較例１〜５では、それらを用いて得られる硬化したポリオルガノシロキサン層は、セラミックバインダー樹脂の良好な塗工性および剥離性のいずれかが満足できる結果ではなかった。